КАТАЛИЗАТОР ДЛЯ ПРОИЗВОДСТВА УГЛЕВОДОРОДА ИЗ СИНТЕЗ-ГАЗА, СПОСОБ ПОЛУЧЕНИЯ КАТАЛИЗАТОРА, СПОСОБ РЕГЕНЕРАЦИИ КАТАЛИЗАТОРА И СПОСОБ ПОЛУЧЕНИЯ УГЛЕВОДОРОДА ИЗ СИНТЕЗ-ГАЗА

1. Катализатор для получения углеводорода из синтез-газа, который содержит металлический кобальт или металлический кобальт и оксиды кобальта; и оксиды циркония, нанесенные на подложку катализатора, состоящую, в основном, из двуокиси кремния, где содержание примесей в катализаторе меньше или равно 0,15 мас.%.
2. Катализатор для получения углеводорода из синтез-газа, по п.1, где примеси катализатора представляют собой простые вещества и соединения натрия, калия, кальция, магния и железа.
3. Катализатор для получения углеводорода из синтез-газа по п.1, где содержание примесей в катализаторе составляет менее или равно 0,03 мас.%.
4. Катализатор для получения углеводорода из синтез-газа по п.1, где содержание металлического кобальта или оксидов кобальта и металлического кобальта, составляет от 5 до 50 мас.% в пересчете на металлический кобальт, и содержание оксидов циркония составляет от 0,03 до 0,6 в молярном соотношение Zr/Co.
5. Катализатор для получения углеводорода из синтез-газа по п.1, где содержание щелочных металлов или щелочноземельных металлов среди примесей, содержащихся в подложке катализатора, составляет менее или равно 0,1% масс.
6. Катализатор для получения углеводорода из синтез-газа по п.1, где содержание каждого из натрия, калия, кальция и магния среди примесей, содержащихся в подложке катализатора, менее или равно 0,02 мас.%.
7. Катализатор для получения углеводорода из синтез-газа по п.1, где подложка катализатора является сферической.
8. Способ для получения катализатора по любому из пп.1-7 для получения углеводорода из синтез-газа, где катализатор, получают одновременным нанесением соединений кобальта и соединений циркония на подложку катализатора, в основном состоящую из двуокиси кремния, методом пропитки, методом пропитки по влагоемкости, методом осаждения или методом ионного обмена, и затем проведением восстановительной обработки или прокаливания и восстановительной обработки.
9. Способ получения катализатора по любому из пп.1-7 для получения углеводорода из синтез-газа, где катализатор получают раздельным нанесением соединений кобальта и соединений циркония на подложку катализатора, в основном состоящую из двуокиси кремния методом пропитки, методом пропитки по влагоемкости, методом осаждения или методом ионного обмена, и, после нанесения первого катализатора, сушкой или сушкой с обжигом, и после нанесения оставшихся компонентов, проведением восстановительной обработки или прокаливания и восстановительной обработки.
10. Способ получения катализатора для получения углеводорода из синтез-газа по п.9, в котором при раздельном нанесении соединений, первыми наносимыми соединениями являются соединения циркония, и оставшимися наносимыми соединениями являются соединения кобальта.
11. Способ получения катализатора для получения углеводорода из синтез-газа по п.8, где наносимые соединения циркония и соединения кобальта, применяемые в качестве сырья в методе пропитки, методе пропитки по влагоемкости, методе осаждения или методе ионного обмена, содержат щелочные металлы и щелочноземельные металлы в количестве 5 мас.% или менее.
12. Способ получения катализатора для получения углеводорода из синтез-газа по п.8, где подложку катализатора, в основном состоящую из двуокиси кремния, получают желатинизацией золя кремниевой кислоты, полученного смешиванием водного раствора щелочного силиката и водного раствора кислоты, полученный продукт подвергают любой одной, по крайней мере, обработке кислотой или промывкой водой, и затем его сушкой.
13. Способ получения катализатора для получения углеводорода из синтез-газа по п.12, где воду, в которой содержание щелочных металлов или щелочноземельных металлов менее или равно 0,06 мас.%, используют в, по крайней мере, любой одной из обработки кислотой и водной промывке после желатинизации золя кремниевой кислоты.
14. Способ получения катализатора для получения углеводорода из синтез-газа по п.12, где желатинизацию проводят распылением золя кремниевой кислоты в газовую среду или жидкую среду с формованием золя кремниевой кислоты сферической формы.
15. Способ получения катализатора для получения углеводорода из синтез-газа по п.8, где соединения кобальта и соединения циркония нанесены на подложку для катализатора, состоящую в основном из двуокиси кремния, после снижения концентрации примесей путем очистки с применение, по крайней мере, любого одного из воды, кислоты или щелочи.
16. Способ получения катализатора для получения углеводорода из синтез-газа по п.15, где для очистки применяют кислоту и/или ионообменную воду.
17. Способ получения углеводорода из синтез-газа с применением катализатора по любому из пп.1-7, где синтез осуществляют с проведением реакции в жидкой фазе с использованием реактора со слоем взвешенного осадка.
18. Способ получения углеводорода из синтез-газа с применением катализатора по любому из пп.1-7, где синтез осуществляют с проведением реакции в жидкой фазе с использованием реактора со слоем взвешенного осадка с системой внешней циркуляции.
19. Способ получения углеводорода из синтез-газа по п.17, где в реакции в жидкой фазе количество катализатора, количество подачи материал-газа, температура реакции и давление реакции регулируют таким образом, что превращение СО за один проход устанавливается на уровне от 40 до 95%.
20. Способ получения углеводорода из синтез-газа по п.17, где в реакции в жидкой фазе, корректируют количество катализатора, количество подачи материал-газа, температура реакции и давление реакции регулируют таким образом, что превращение СО за один проход устанавливается на уровне от 60 до 95%.
21. Способ регенерации катализатора, активность которого снижена после процесса получения углеводорода из синтез-газа с применением катализатора по любому из пп.1-7, где катализатор со сниженной активностью обрабатывают регенерирующим газом, содержащим водород и, тем самым, катализатор и регенерирующий газ контактируют друг с другом.
22. Способ регенерации катализатора, активность которого снижена после процесса получения углеводорода из синтез-газа в реакторе, который наполнен катализатором по любому из пп.1-7, где в реактор подают регенерирующий газ, содержащий водород и, тем самым, катализатор и регенерирующий газ контактируют друг с другом.
23. Способ регенерации катализатора, активность которого снижена после процесса получения углеводорода из синтез-газа способом по п.18, где в любую часть системы внешней циркуляции подают регенерирующий газ, содержащий водород и, тем самым, катализатор и регенерирующий газ контактируют друг с другом.
24. Способ получения катализатора для получения углеводорода из синтез-газа по п.9, где наносимые соединения циркония и соединения кобальта, применяемые в качестве сырья в методе пропитки, методе пропитки по влагоемкости, методе осаждения или методе ионного обмена, содержат щелочные металлы и щелочноземельные металлы в количестве 5 мас.% или менее.
25. Способ получения катализатора для получения углеводорода из синтез-газа по п.9, где подложку катализатора, в основном состоящую из двуокиси кремния, получают желатинизацией золя кремниевой кислоты, полученного смешиванием водного раствора щелочного силиката и водного раствора кислоты, полученный продукт подвергают любой одной, по крайней мере, обработке кислотой или промывкой водой, и затем его сушкой.
26. Способ получения катализатора для получения углеводорода из синтез-газа по п.25, где воду, в которой содержание щелочных металлов или щелочноземельных металлов менее или равно 0,06 мас.%, используют в, по крайней мере, любой одной из обработки кислотой и водной промывке после желатинизации золя кремниевой кислоты.
27. Способ получения катализатора для получения углеводорода из синтез-газа по п.25, где желатинизацию проводят распылением золя кремниевой кислоты в газовую среду или жидкую среду с формованием золя кремниевой кислоты сферической формы.
28. Способ получения катализатора для получения углеводорода из синтез-газа по п.9, где соединения кобальта и соединения циркония нанесены на подложку для катализатора, состоящую в основном из двуокиси кремния, после снижения концентрации примесей путем очистки с применение, по крайней мере, любого одного из воды, кислоты или щелочи.
29. Способ получения катализатора для получения углеводорода из синтез-газа по п.28, где для очистки применяют кислоту и/или ионообменную воду.
30. Способ получения углеводорода из синтез-газа по п.18, где в реакции в жидкой фазе количество катализатора, количество подачи материал-газа, температура реакции и давление реакции регулируют таким образом, что превращение СО за один проход устанавливается на уровне от 40 до 95%.
31. Способ получения углеводорода из синтез-газа по п.18, где в реакции в жидкой фазе, корректируют количество катализатора, количество подачи материал-газа, температура реакции и давление реакции регулируют таким образом, что превращение СО за один проход устанавливается на уровне от 60 до 95%.